(57)【特許請求の範囲】
【請求項１】
導電性軸体の外周面上に、体積抵抗率が１０6 Ωcm以下である導電性ゴム発泡体層を有し、更に該導電性ゴム発泡体層の外周面上に、体積抵抗率が１０6 〜１０10Ωcmの範囲内の非発泡性半導電性ゴム層を有する導電性ロールの製造方法にして、
前記導電性軸体を円筒状金型の成形キャビティ内に配置する一方、該導電性軸体の外径よりも大なる内径と、該金型の成形キャビティの内径よりも小なる外径とを有し、内側層が前記導電性ゴム発泡体層を与える未加硫未発泡発泡性ゴム層からなり、外側層が前記非発泡性半導電性ゴム層を与える未加硫非発泡性ゴム層よりなる円筒状の積層体を成形し、該金型の成形キャビティ内に、該積層体を前記導電性軸体と同軸状に配置した後、加硫操作及び発泡操作を同時に行なうことを特徴とする導電性ロールの製造方法。
【請求項２】
前記円筒状の積層体の成形が、前記未加硫未発泡発泡性ゴム層を与える導電性ゴム組成物と、前記未加硫非発泡性ゴム層を与える半導電性ゴム組成物とを材料として用い、それらを共押出成形することにより行なわれている請求項１に記載の導電性ロールの製造方法。
【請求項３】
前記導電性ゴム発泡体層が、導電性粒子を含有している請求項１又は２に記載の導電性ロールの製造方法。
【請求項４】
前記非発泡性半導電性ゴム層が、イオン導電性を有している請求項１乃至３の何れかに記載の導電性ロールの製造方法。
【請求項５】
導電性軸体の外周面上に、体積抵抗率が１０6 〜１０9 Ωcmの範囲内の半導電性ゴム発泡体層を有すると共に、該半導電性ゴム発泡体層の外周面上に、体積抵抗率が１０6 Ωcm以下である非発泡性導電性ゴム層を有し、更に該非発泡性導電性ゴム層の外周面上に、体積抵抗率が１０6 〜１０10Ωcmの範囲内の非発泡性半導電性ゴム層を有する導電性ロールの製造方法にして、
前記導電性軸体を円筒状金型の成形キャビティ内に配置する一方、該導電性軸体の外径よりも大なる内径と、該金型の成形キャビティの内径よりも小なる外径とを有し、内側層が前記半導電性ゴム発泡体層を与える未加硫未発泡発泡性ゴム層からなり、中間層が前記非発泡性導電性ゴム層を与える未加硫非発泡性導電性ゴム層よりなり、外側層が前記非発泡性半導電性ゴム層を与える未加硫非発泡性半導電性ゴム層にて構成された円筒状の積層体を成形し、該金型の成形キャビティ内に、該積層体を前記導電性軸体と同軸状に配置した後、加硫操作及び発泡操作を同時に行なうことを特徴とする導電性ロールの製造方法。
【請求項６】
前記円筒状の積層体の成形が、前記未加硫未発泡発泡性ゴム層を与える半導電性ゴム組成物と、前記未加硫非発泡性導電性ゴム層を与える導電性ゴム組成物と、前記未加硫非発泡性半導電性ゴム層を与える半導電性ゴム組成物とを材料として用い、それらを共押出成形することにより行なわれている請求項５に記載の導電性ロールの製造方法。
【請求項７】
前記半導電性ゴム発泡体層が、イオン導電性を有している請求項５又は６に記載の導電性ロールの製造方法。
【請求項８】
前記非発泡性導電性ゴム層が、導電性粒子を含有している請求項５乃至７の何れかに記載の導電性ロールの製造方法。
【請求項９】
前記非発泡性半導電性ゴム層が、イオン導電性を有している請求項５乃至８の何れかに記載の導電性ロールの製造方法。
【請求項１０】
所定の軸体の外周面上に、弾性発泡体層を有し、更に該弾性発泡体層の外周面上に、少なくとも一層の非発泡性弾性体層を有する積層ロールの製造方法にして、
前記軸体を円筒状金型の成形キャビティ内に配置する一方、該軸体の外径よりも大なる内径と、該金型の成形キャビティの内径よりも小なる外径とを有し、内側層が前記弾性発泡体層を与える未加硫未発泡発泡性弾性体層からなり、外側層が前記非発泡性弾性体層を与える、少なくとも一層の未加硫非発泡性弾性体層よりなる円筒状の積層体を成形し、該金型の成形キャビティ内に、該積層体を前記軸体と同軸状に配置した後、加硫操作及び発泡操作を同時に行なうことを特徴とする積層ロールの製造方法。
【請求項１１】
前記円筒状の積層体の成形が、前記未加硫未発泡発泡性弾性体層を与える組成物と、前記未加硫非発泡性弾性体層を与える組成物とを材料として用い、それらを共押出成形することにより行なわれている請求項１０に記載の積層ロールの製造方法。
【発明の詳細な説明】
【０００１】
【技術分野】
本発明は、電子写真方式を利用した複写機やプリンタ−等において、帯電ロールや現像ロール等として特に好適に用いられ得る導電性ロールの有利な製造方法に関するものである。
【０００２】
【背景技術】
従来より、電子写真方式の複写機やファクシミリ等に用いられる帯電ロールや現像ロール等の導電性ロールには、（ａ）感光体との接触性、所謂感材接触性に優れていること、（ｂ）軟化剤等のロール表面への滲み出し等によって、感光体を汚染しないこと、（ｃ）電気抵抗が適正な範囲に制御されていること、（ｄ）粘着性が小さいこと等が、要求されている。
【０００３】
そこで、本願出願人は、それらの要求特性を全べて満足せしめ得るものとして、先に、特開平２−３１１８６８号公報において、図６に示される如き構造を有する導電性ロールを提案した。即ち、かかる図６からも明らかなように、この導電性ロール４２は、導電性を有する軸体４４の外周面上に導電性弾性材料からなる基層４６が設けられ、該基層４６の外周面上に、導電剤が含有せしめられた、所定の導電性樹脂よりなる軟化剤移行防止層４８と、特定の半導電性ゴムからなる抵抗調整層５０と、半導電性樹脂にて構成された保護層５２とが、順次、コーティングされて、形成されている。
【０００４】
そして、かくの如き構造とされた導電性ロール４２にあっては、基層４６を構成する導電性弾性材料に対して所定の軟化剤が添加せしめられており、それによって、その硬度が低く構成され得て、感光体（図示せず）との接触性が有利に高められ得るようになっているのであり、またその外周面上に設けられた軟化剤移行防止層４８によって、前記導電性弾性材料中に含まれる軟化剤等のロール表面への滲み出しが遮断され得、以て感光体の汚染が効果的に防止され得るようになっているのである。更に、かかる導電性ロール４２においては、前記抵抗調整層５０が所定の範囲内の体積抵抗率を有する導電性材料にて構成されており、それによって、電気抵抗が適正な範囲内で有効に制御され得るようになっているのであり、また最外層を構成する保護層５２によって、押圧・接触せしめられる感光体に対する粘着が効果的に防止され得るようになっているのである。要するに、前記公報に開示の導電性ロール４２にあっては、軸体４４の外周面上に、各々別個の構成を有する４つの層が一体的に積層、形成されてなる構造を有しており、それによって、上述した（ａ）〜（ｄ）の要求特性が、全べて効果的に実現せしめられ得るようになっているのである。
【０００５】
ところで、よく知られているように、導電性ロールの一種たる帯電ロールを感光体に押圧・接触せしめた状態で、該帯電ロールに電圧を印加すると、交流電界の周波数の変化により帯電ロールと感光体との間に及ぼされる作用力によって、感光体が振動せしめられることとなるが、コピー乃至はプリント速度が高速化せしめられた高速複写機や高速プリンター等においては特にそれが顕著で、そのような振動に伴って、騒音が発生するといった問題が発生している。そのため、導電性ロール、特に帯電ロールにおいては、前述した如き特性に加えて、振動吸収特性に優れていることをも、要求されている。即ち、そのような特性を有する導電性ロールにて、感光体の振動を吸収させることによって、上述の如き騒音の発生を簡単に且つ有効に防止するようにすることが望まれているのである。
【０００６】
一方、前記公報においても、そのような騒音の原因となる導電性ロールと感光体との間の振動について、言及されており、そこには、基層４６に軟化剤を多量に含有せしめて、該基層４６をより低硬度化することが、かくの如き振動の防止を図る上で極めて有効であることが、明らかにされている。しかるに、かかる公報にも記載される如く、そのような振動防止対策が施された導電性ロール４２にあっては、基層４６に軟化剤が多量に含有されるが故に、軟化剤の滲み出し量が増加してしまうことが避けられなかった。
【０００７】
尤も、かくの如き構成とされた導電性ロール４２においては、軟化剤移行防止層４８の厚みを増せば、そのような多量の軟化剤の滲み出しが、ある程度、防止され得ることとなるが、そうすると、軟化剤移行防止層４８の膜厚の増加に伴って、その形成工程におけるコーティング作業時に、後述する如き液ダレ等の問題が惹起せしめられることとなる。要するに、前記公報に開示の導電性ロール４２にあっては、振動吸収特性の有効な向上を図る点において、未だ改良の余地を残していたのである。
【０００８】
また、かかる導電性ロール４２にあっては、前述した如く、軸体４４の外周面上に設けられた基層４６の外周面上に、軟化剤移行防止層４８と抵抗調整層５０と保護層５２とが設けられていることによって、各種の優れた特性が発揮せしめられ得るようになっているのであるが、それら３つの層が、コーティングにより形成されているが故に、その製品性能において、また製造工程において、様々な問題が内在していた。
【０００９】
すなわち、かかる導電性ロール４２においては、その周方向における前記３つのコーティング層４８，５０，５２の膜厚の均一性を確保する上で、通常、軸体４４と基層４６とからなるベースロールを垂直に立てて、コーティング作業が行なわれることとなるが、そうすると、かかる作業中において、液ダレが不可避的に発生し、各コーティング層４８，５０，５２の膜厚が、その軸方向における一方側の端部から他方側の端部に向かって、厚くなってしまうといった問題があった。しかも、そのような液ダレの甚だしいものにあっては、感光体との間に隙間が発生して、帯電不均一が惹起せしめられる恐れがあるばかりでなく、その隙間部分においてコロナ放電が集中して起こり、長時間の使用によって、かかる隙間部分に対応する感光体の部位が他の部位よりも早く削れて、該感光体の電気抵抗が低下し、その結果、低電圧にて異常放電が発生して、著しい場合には、横スジ等の画像欠陥が生じる場合もあった。
【００１０】
また、かかる導電性ロール４２にあっては、上述の如きコーティング作業において、所定のゴム材料や樹脂材料を溶解する溶剤が使用されるため、安全性に対して、相当な配慮が要されるばかりでなく、気泡、ハジキ等が発生し易く、収率を上げるために、温度、湿度、風量等の乾燥条件の厳密な管理が必要とされ、更には使用される溶剤の種類等によって、各コーティング層４８，５０，５２の構成材料が限定されてしまうといった不具合もあった。
【００１１】
さらに、そのような導電性ロール４２においては、前記３つのコーティング層４８，５０，５２を与える材料中に粒子状の導電剤が配合せしめられる場合、得られるコーティング層における電気抵抗のバラツキを減少させるために、コーティング液を常時攪拌しなければならず、そのための設備対応が余儀なくされ、その結果、設備が大がかりなものとなってしまうといった問題があった。
【００１２】
また、前記公報に開示の導電性ロール４２にあっては、耐リーク性を高めるために、抵抗調整層５０が、比較的厚い膜厚（１００〜２００μｍ程度）を有することが要求されるが、１回のコーティング作業で、そのような抵抗調整層５０を形成しようとすると、上述の如き液ダレの問題が生ぜしめられることから、所定のコーティング作業を何度も繰り返して、かかる層５０の膜厚を徐々に増加せしめるようにする必要があったのであり、また、その膜厚の均一性を確保する上で、コーティング液の粘度管理をも、行なわなければならなかったのであって、それがために、そのような抵抗調整層５０を含む前記３つのコーティング層の形成工程が、極めて煩雑且つ低能率なものとなっていたのである。
【００１３】
さらに、かかる導電性ロール４２においては、軸方向端面からの火花放電を抑制する上で、その端部形状がＣ面乃至はＲ面とされているが故に、そのような端部と中間部との境界に形成される変曲点において、各コーティング層４８，５０，５２の膜厚が、コーティング液の表面張力によって、局部的に薄くなってしまうことが避けられなかった。そのため、従来の導電性ロール４２にあっては、上述の如き面倒な作業をもって、抵抗調整層５０の膜厚が調整されるにも拘わらず、膜厚が薄い部位が不可避的に発生し、かかる部位において、放電破壊によるリーク現象が惹起せしめられる恐れが極めて高かったのである。
【００１４】
【解決課題】
ここにおいて、本発明は、上述の如き事情を背景にして為されたものであって、その解決課題とするところは、軟化剤の配合に頼ることなく、低硬度化が有利に図られ得て、振動吸収特性が効果的に向上され得る導電性ロールの製造方法を提供することにある。また、本発明にあっては、従来の製造工程における問題を悉く解消し得、しかも高度で安定した品質性能を有する導電性ロールを簡便に且つ安全に製造し得る手法を提供することをも、本発明の解決課題とするものである。
【００１５】
【解決手段】
ところで、本発明にあっては、上記の課題の解決のために、導電性軸体の外周面上に、導電性ゴム発泡体層が設けられ、更に該導電性ゴム発泡体層の外周面上に、非発泡性半導電性ゴム層が設けられている導電性ロールを、その対象とするものである。
【００１６】
なお、かくの如き本発明の対象とする導電性ロールの好ましい態様によれば、前記非発泡性半導電性ゴム層の外周面上に、導電性粒子が分散せしめられた熱可塑性樹脂または該熱可塑性樹脂に架橋剤が配合された組成物を主体とする半導電性熱可塑性樹脂層がコーティングされることとなる。
【００１７】
また、本発明の有利な態様の一つによれば、前記導電性ゴム発泡体層が導電性粒子を含有し、体積抵抗率が１０６  Ωｃｍ以下とされて、構成される。
【００１８】
さらに、本発明の望ましい態様の一つによれば、前記非発泡性半導電性ゴム層がイオン導電性を有し、体積抵抗率が１０６  〜１０１０Ωｃｍとされて、構成されることとなる。
【００１９】
そして、本発明にあっては、導電性軸体の外周面上に、導電性ゴム発泡体層を有し、更に該導電性ゴム発泡体層の外周面上に非発泡性半導電性ゴム層を有する導電性ロールの製造方法において、前記導電性軸体を円筒状金型の成形キャビティ内に配置する一方、該導電性軸体の外径よりも大なる内径と、該金型の成形キャビティの内径よりも小なる外径とを有し、内側層が前記導電性ゴム発泡体層を与える未加硫未発泡発泡性ゴム層からなり、外側層が前記非発泡性半導電性ゴム層を与える未加硫非発泡性ゴム層よりなる円筒状の積層体を成形し、該金型の成形キャビティ内に、該積層体を前記導電性軸体と同軸状に配置した後、加硫操作及び発泡操作を同時に行なう導電性ロールの製造方法を、その特徴とするものである。
【００２０】
なお、かくの如き本発明に従う導電性ロールの製造方法の好ましい態様によれば、前記円筒状の積層体の成形が、前記未加硫未発泡発泡性ゴム層を与える導電性ゴム組成物と、前記未加硫非発泡性ゴム層を与える半導電性ゴム組成物とを材料として用い、それらを共押出成形することにより行なわれることとなる。
【００２１】
また、本発明にあっては、導電性軸体の外周面上に、半導電性ゴム発泡体層が設けられていると共に、該半導電性ゴム発泡体層の外周面上に、非発泡性導電性ゴム層が設けられ、更に該非発泡性導電性ゴム層の外周面上に、非発泡性半導電性ゴム層が設けられている導電性ロールをも、その対象とするものである。
【００２２】
なお、かくの如き本発明の対象とする導電性ロールの好ましい態様によれば、前記非発泡性半導電性ゴム層の外周面上に、導電性粒子が分散せしめられた熱可塑性樹脂または該熱可塑性樹脂に架橋剤が配合された組成物を主体とする半導電性熱可塑性樹脂層がコーティングされることとなる。
【００２３】
また、そのような本発明の有利な態様の一つによれば、前記半導電性ゴム発泡体層がイオン導電性を有し、体積抵抗率が１０６  〜１０９  Ωｃｍとされて、構成される。
【００２４】
さらに、本発明の望ましい態様の一つによれば、前記非発泡性導電性ゴム層が導電性粒子を含有し、体積抵抗率が１０６  Ωｃｍ以下とされて、構成される。
【００２５】
更にまた、本発明の好ましい態様の一つによれば、前記非発泡性半導電性ゴム層がイオン導電性を有し、体積抵抗率が１０６  〜１０１０Ωｃｍとされて、構成されることとなる。
【００２６】
また、本発明にあっては、導電性軸体の外周面上に半導電性ゴム発泡体層を有すると共に、該半導電性ゴム発泡体層の外周面上に非発泡性導電性ゴム層を有し、更に該非発泡性導電性ゴム層の外周面上に非発泡性半導電性ゴム層を有する導電性ロールの製造方法において、前記導電性軸体を円筒状金型の成形キャビティ内に配置する一方、該導電性軸体の外径よりも大なる内径と、該金型の成形キャビティの内径よりも小なる外径とを有し、内側層が前記半導電性ゴム発泡体層を与える未加硫未発泡発泡性ゴム層からなり、中間層が前記非発泡性導電性ゴム層を与える未加硫非発泡性導電性ゴム層よりなり、外側層が前記非発泡性半導電性ゴム層を与える未加硫非発泡性半導電性ゴム層にて構成された円筒状の積層体を成形し、該金型の成形キャビティ内に、該積層体を前記導電性軸体と同軸状に配置した後、加硫操作及び発泡操作を同時に行なう導電性ロールの製造方法をも、その特徴とするものである。
【００２７】
なお、かくの如き本発明に従う導電性ロールの製造方法の好ましい態様によれば、前記円筒状の積層体の成形が、前記未加硫未発泡発泡性ゴム層を与える半導電性ゴム組成物と、前記未加硫非発泡性導電性ゴム層を与える導電性ゴム組成物と、前記未加硫非発泡性半導電性ゴム層を与える半導電性ゴム組成物とを材料として用い、それらを共押出成形することにより行なわれることとなる。
【００２８】
さらに、本発明にあっては、所定の軸体の外周面上に、弾性発泡体層を有し、更に該弾性発泡体層の外周面上に、少なくとも一層の非発泡性弾性体層を有する積層ロールの製造方法において、前記軸体を円筒状金型の成形キャビティ内に配置する一方、該軸体の外径よりも大なる内径と、該金型の成形キャビティの内径よりも小なる外径とを有し、内側層が前記弾性発泡体層を与える未加硫未発泡発泡性弾性体層からなり、外側層が前記非発泡性弾性体層を与える、少なくとも一層の未加硫非発泡性弾性体層よりなる円筒状の積層体を成形し、該金型の成形キャビティ内に、該積層体を前記軸体と同軸状に配置した後、加硫操作及び発泡操作を同時に行なう積層ロールの製造方法をも、その特徴とするものである。
【００２９】
なお、上述の如き本発明に従う積層ロールの製造方法の有利な態様によれば、前記円筒状の積層体の成形が、前記未加硫未発泡発泡性弾性体層を与える組成物と、前記未加硫非発泡性弾性体層を与える組成物とを材料として用い、それらを共押出成形することにより行なわれることとなる。
【００３０】
【具体的構成・作用】
ところで、図１には、本発明の対象とする導電性ロールの一例が示されている。かかる図１からも明らかなように、導電性ロール１０は、導電性軸体１２の外周面上に設けられた導電性ゴム発泡体層１４と、該導電性ゴム発泡体層１４の外周面上に形成された非発泡性半導電性ゴム層１６とを含んで、構成されている。
【００３１】
そして、この導電性ロール１０の軸心に位置せしめられる導電性軸体１２は、従来と同様な材料よりなっており、例えば、鉄やアルミニウム、各種ステンレス鋼等の金属や導電性を有する合成樹脂等にて、円柱形状をもって、構成されている。なお、導電性軸体１２の構成材料として、鉄を用いる場合にあっては、必要に応じて、その外周面上に所定のメッキが施されることとなる。
【００３２】
また、かかる導電性軸体１２の外周面上に設けられる導電性ゴム発泡体層１４は、導電性ロール１０の基層として、形成されるものであるが、そのような導電性ゴム発泡体層１４を与える材料としては、所定のゴムと導電性粒子と発泡剤との混合物を主体とする導電性ゴム組成物が用いられる。より具体的には、例えば、スチレンブタジエンゴム、エチレンプロピレンゴム、ブタジエンゴム、クロロプレンゴム、ニトリルゴム、ブチルゴム、ハイパロン、アクリルゴム、フッ素ゴム、シリコンゴム、イソプレンゴム等の合成ゴム及び天然ゴムのうちの何れか１種からなる単体、若しくはそれらの２種以上が組み合わされた混合物に、カーボンブラック、グラファイト、金属粉、導電性金属酸化物（例えば、導電性酸化スズ、導電性酸化チタン、導電性酸化亜鉛）等の導電性粒子と、ジニトロソペンタメチレンテトラミン、アゾジカルボンアミド、パラトルエンスルフォニルヒドラジン、アゾビスイソブチロニトリル、４，４’−オキシビスベンゼンスルフォニルヒドラジン等の有機発泡剤または重炭酸ソーダ等の無機発泡剤とが配合されてなる、導電性を有するゴム組成物が使用されるのである。なお、かかる導電性ゴム組成物には、従来より公知の加硫剤、加硫助剤、軟化剤、充填剤、加工助剤、等の各種配合剤や添加剤等が、必要に応じて、通常の配合比率をもって、添加、混合せしめられることとなる。
【００３３】
そして、このような材料よりなる導電性ゴム発泡体層１４にあっては、導電性粒子が含有せしめられていることによって、導電性が有利に具備せしめられ得るようになっているのであり、また所定の発泡剤が配合されて、ゴムの発泡体として構成されていることによって、軟化剤を何等多量に配合せしめることなく、その低硬度化が効果的に実現され得るようになっているのである。
【００３４】
なお、かかる導電性ゴム発泡体層１４を与える導電性ゴム組成物にあっては、導電性ロール１０において要求される硬度や電気特性等に応じて、発泡剤や導電性粒子の配合量が適宜に決定されることなるが、ここでは、特に導電性ゴム発泡体層１４の体積抵抗率が１０６  Ωｃｍ以下となるような量において、導電性粒子が含有せしめられることが望ましい。それによって、該導電性ゴム発泡体層１４における電気的特性の均一化が有利に図られ得ることとなる。
【００３５】
一方、そのような導電性ゴム発泡体層１４の外周面上に一体的に形成される非発泡性半導電性ゴム層１６においては、その形成材料として、所定のゴムに対して導電性粒子が混合せしめられた混合物を主体とする半導電性ゴム組成物、若しくは所定のゴムに対してイオン導電剤が混合せしめられた混合物を主体とする半導電性ゴム組成物が用いられる。
【００３６】
すなわち、例えば、前者のものとして、スチレンブタジエンゴム、エチレンプロピレンゴム、ブタジエンゴム、クロロプレンゴム、ニトリルゴム、ブチルゴム、ハイパロン、アクリルゴム、フッ素ゴム、シリコンゴム、イソプレンゴム等の合成ゴム及び天然ゴムのうちの何れか１種からなる単体、若しくはそれらの２種以上が組み合わされた混合物に、カーボンブラック、グラファイト、金属粉等の導電性粒子（電子導電剤）が配合されてなる半導電性ゴム組成物が、また後者のものとして、エピクロルヒドリンエチレンオキサイドゴム、ニトリルゴム、プロピレンオキサイドゴム、ポリエーテルタイプウレタンゴム、アクリルゴム等の合成ゴムのうちの何れか１種からなる単体、若しくはそれらの２種以上が組み合わされた混合物に、イオン導電剤として、トリメチルオクタデシルアンモニウムパークロレート、ベンジルトリメチルアンモニウムクロリド等の第４級アンモニウム塩や、過塩素酸リチウム、過塩素酸カリウム等の構造電荷特異性陰イオン等が配合された、イオン導電系の半導電性ゴム組成物が、それぞれ、使用され得るのである。なお、この半導電性ゴム組成物にあっても、従来より公知の各種の配合剤や添加剤等が、通常の配合比率をもって、添加、混合せしめられ得ることは言うまでもない。
【００３７】
そして、このような半導電性ゴム組成物を用いて得られる非発泡性半導電性ゴム層１６が、ゴムを主成分としていることによって、優れた柔軟性が具備せしめられ得るようになっているのであり、また導電性粒子やイオン導電剤の含有によって、半導電化（中抵抗化）せしめられ得て、導電性ロール１０における抵抗調整層として、効果的に機能せしめられ得るようになっているのである。なお、かかる非発泡性半導電性ゴム層１６にあっては、その体積抵抗率が、１０６  〜１０１０Ωｃｍの範囲内となるように調整されていることが望ましい。それによって、その電気抵抗が均一化せしめられ得て、抵抗調整層として、より優れた電気特性が発揮せしめられ得ることとなる。また、特にイオン導電剤が含有せしめられて、イオン導電性が具備せしめられた非発泡性半導電性ゴム層１６においては、導電性粒子の含有に伴う硬度の上昇が有利に回避され得、以て導電性ロール１０の低硬度化に対して、有効に寄与し得ることとなる。
【００３８】
このように、本発明に従う導電性ロールにあっては、非発泡性半導電性ゴム層が、抵抗調整層として設けられていることから、電気抵抗が適正な範囲に制御され得て、優れた耐電圧性（耐リーク性）が付与せしめられ得るのであり、また、かかる抵抗調整層の内周側に設けられる基層が、ゴムの発泡体たる導電性ゴム発泡体層１４により構成されて、軟化剤の配合に頼らずに、その低硬度化が有利に実現されていることから、従来のものに比して、軟化剤の含有量が大幅に低減され得て、該基層からの軟化剤の滲み出しが有効に防止され得、それによって、優れた感材接触性を有効に確保しつつ、該軟化剤の滲み出しによる感光体に対する汚染や粘着が効果的に回避乃至は抑制され得ると共に、振動吸収特性が効果的に向上され得、以て優れた騒音防止が有利に達成され得るのである。
【００３９】
しかも、かかる導電性ロールにおいては、基層と抵抗調整層とが、共にゴムを主成分とする導電性ゴム発泡体層と非発泡性半導電性ゴム層にて構成されていることから、それらを同時に加硫して、一挙に形成することが可能となっているのであり、またその形成過程において、導電性ゴム発泡体層を与える形成材料の発泡時に、その体積膨張によって、該導電性ゴム発泡体層の外周面上に形成される非発泡性半導電性ゴム層が破損してしまうようなことも、効果的に回避され得るのである。
【００４０】
ところで、図１に示される如く、本発明に従う導電性ロール１０にあっては、有利には、非発泡性半導電性ゴム層１６の外周面上に、保護層として、半導電性熱可塑性樹脂層１８がコーティングにより設けられることとなるが、この半導電性熱可塑性樹脂層１８は、導電性粒子が分散せしめられた熱可塑性樹脂または該熱可塑性樹脂に架橋剤が配合された組成物が用いられて、形成される。
【００４１】
より詳細には、かかる半導電性熱可塑性樹脂１８は、８−ナイロン、ブチラール、ウレタン、４フッ化エチレン−フッ化ビニリデン共重合体、４フッ化エチレン−フッ化ビニリデン−ヘキサフルオロプロピレン共重合体等の熱可塑性樹脂に、導電性酸化スズ、導電性酸化チタン、導電性酸化亜鉛等の導電性金属酸化物やカーボンブラック等の導電性粒子を分散、配合せしめられた樹脂組成物、またはそれにイソシアネート系架橋剤等、従来より公知の架橋剤が配合せしめられてなる樹脂組成物等によって、形成されるのである。なお、それらの樹脂組成物には、必要に応じて、従来より公知の各種配合剤等が配合せしめられ得ることは、言うまでもない。
【００４２】
そして、かかる導電性ロール１０にあっては、その表面に、保護層として、上述の如き材料からなる半導電性熱可塑性樹脂層１８が設けられていることによって、その内周側に形成された非発泡性半導電性ゴム層１６から、その構成成分がロール表面に移行して、感光体を汚染したり、感光体への長期圧接によって、該感光体に粘着したりしてしまうようなことが、効果的に回避乃至は抑制され得るのである。なお、そのような半導電性熱可塑性樹脂層１８にあっては、所定のコーティング手法により形成されていることから、数μｍ〜数十μｍといった極めて薄い膜厚をもって形成され得るのであり、従って、かかる半導電性熱可塑性樹脂層１８の存在によって、導電性ロール１０の硬度が高くなってしまうようなこともない。また、特に所定の架橋剤が配合されてなる樹脂組成物を用いて形成せしめられた半導電性熱可塑性樹脂層１８を有する導電性ロール１０においては、感光体への粘着性が、より有効に低下せしめられ得ることとなる。
【００４３】
而して、上述の如き優れた特徴を発揮する導電性ロール１０は、以下の如き手法に従って、得られることとなる。
【００４４】
すなわち、先ず、導電性ゴム発泡体層１４及び非発泡性半導電性ゴム層１６のそれぞれの形成材料たる、前述の如き構成を有する導電性ゴム組成物及び半導電性ゴム組成物を用いて、内側層が導電性ゴム発泡体層１４を与える未加硫未発泡発泡性ゴム層からなり、外側層が非発泡性半導電性ゴム層１６を与える未加硫非発泡性ゴム層よりなる円筒状の積層体を成形する。
【００４５】
ここにおいて、かかる積層体の成形手法は、何等限定されるものではないが、前記導電性ゴム組成物と半導電性ゴム組成物とを材料として、所定の押出成形を行ない、連続した円筒状の成形体を成形した後、これを所定の長さに切断して、目的とする積層体を得るようにすることが、望ましい。けだし、かくの如き成形手法を採用すれば、目的とする積層体が、連続して、多数、得られるばかりでなく、そのような積層体を構成する各層が、何れも、その軸方向及び周方向において、極めて均一な厚みをもって形成せしめられ得るといった利点が得られるからである。勿論、未加硫未発泡発泡性ゴム層の単独の層からなるチューブと未加硫非発泡性ゴム層の単独の層よりなるチューブとを、それぞれ、別個に成形し、その後、前者に後者を外挿して、目的とする積層体を得るようにしても、何等差し支えない。
【００４６】
また、そのような押出成形にて積層体を成形するに際しては、図２に示される如く、先ず、図示しない押出成形機にて、未加硫未発泡発泡性ゴム層２０をチューブ状に押出成形し、その後、押出成形機１９にて、かかるチューブの外周面上に、未加硫非発泡性ゴム層２２を押し出しながら被覆して、未加硫未発泡発泡性ゴム層２０からなる内側層と、未加硫非発泡性ゴム層２２よりなる外側層とを有する、連続した円筒状の成形体２３を成形し、そしてこれを所定の長さに切断して、複数の積層体２４を成形するようにして良く、また、図３に示される如く、共押出が可能な１台の押出成形機２１を用い、前記導電性ゴム組成物と半導電性ゴム組成物とを同時に押し出して、上述の如き構造を有する成形体２３を成形し、これから積層体２４を得るようにすることも可能であるが、望ましくは、後者の共押出成形手法が採用されることとなる。何故なら、そのような共押出成形を行なうことによって、１工程の押出成形で、積層体２４が連続してなる成形体２３が一挙に形成され得、以て積層体２４の形成工程が効果的に簡素化され得ることとなるからである。
【００４７】
また、何れの成形手法を採用するにしろ、かかる積層体２４は、前記導電性軸体１２の外径よりも大なる内径と、後述する加硫操作及び発泡操作において用いられる円筒状金型２６（図４参照）の成形キャビティの内径よりも小なる外径とをもって、成形されることとなる。これによって、積層体２４が、その内孔内に導電性軸体１２が内挿され得るように、また円筒状金型２６の成形キャビティ内に配置され得るように構成され得るのである。なお、かかる積層体２４における未加硫未発泡発泡性ゴム層２０と未加硫非発泡性ゴム層２２のそれぞれの厚みは、それら各層２０，２２によって与えられる導電性ゴム発泡体層１４と非発泡性半導電性ゴム層１６が、目的とする導電性ロール１０の用途等に応じた厚さとなるように、適宜に決定されることとなる。
【００４８】
そして、かくの如くして積層体２４を成形した後に、或いはそれに先立って、従来と同様な構造を有する円筒状金型２６の成形キャビティ内の略中心部に導電性軸体１２を配置する。なお、その際、必要に応じて、該導電性軸体１２の外周面上に所定の導電性接着剤等が塗布されて、その表面が接着処理されることとなる。
【００４９】
次いで、図４に示される如く、円筒状金型２６の成形キャビティ内に、前記積層体２４を、導電性軸体１２と同軸状（同心的）に、且つ該導電性軸体１２との間と円筒状金型２６の筒壁部との間にそれぞれ所定の隙間が形成されるように、配置する。
【００５０】
そしてその後、加熱等による加硫、発泡操作を同時に行なって、積層体２４の未加硫未発泡発泡性ゴム層２０と未加硫非発泡性ゴム層２２とを、それぞれ、導電性ゴム発泡体層１４と非発泡性半導電性ゴム層１６として形成すると共に、該未加硫未発泡発泡性ゴム層２０の発泡による体積膨張によって、それら導電性ゴム発泡体層１４と非発泡性半導電性ゴム層１６、更に導電性軸体１２とを、一体化せしめ、以て目的とする導電性ロール１０を得るのである。
【００５１】
このように、本発明に従う導電性ロール１０の製造手法にあっては、基層たる導電性ゴム発泡体層１４や抵抗調整層としての非発泡性半導電性ゴム層１６の形成工程において、コーティング操作が何等実施されていないところから、コーティング作業時における液ダレの問題や、ロール端部における薄膜部の発生等の問題が完全に解消され得て、導電性ゴム発泡体層１４と非発泡性半導電性ゴム層１６の膜厚の均一性が、何れも有効に確保され得、それによって、感材接触性、耐リーク性が効果的に向上され得ると共に、異常放電の発生、更にはそれによる画像欠陥の発生が有効に防止され得、以て従来のものにおける欠点が悉く解消され得た、高度で且つ安定した品質性能を有する導電性ロール１０が、有利に得られることとなるのである。
【００５２】
また、かかる本発明に従う製造手法においては、溶剤が何等使用されていないことから、製造工程における安全性が有効に確保され得ると共に、導電性ゴム発泡体層１４や非発泡性半導電性ゴム層１６を与える材料の選択における自由度が有利に増大せしめられ得、更には面倒な乾燥工程や粘度管理の作業からも解放され得るばかりでなく、その設備が有利に簡素化され得るのである。
【００５３】
従って、本発明に係る導電性ロールの製造手法によれば、上述の如き優れた性能を有する導電性ロール１０が、簡便に且つ安全に製造され得ることとなるのである。
【００５４】
また、かかる本発明の製造手法によれば、発泡過程における未加硫未発泡発泡性ゴム層２０の体積膨張により、導電性ロール１０の表面が、円筒状金型２６の内周面に対応した形状をもって形成せしめられ得ることとなることから、該円筒状金型２６の内周面の平面性を高めることによって、導電性ロール１０の表面の平滑性が有利に高められ得て、それにより、加硫、発泡操作後の該表面の研磨作業が省略され得、その結果、製造工程の簡略化がより有効に図られ得るといった利点も得られることとなる。
【００５５】
なお、かくの如き優れた特徴を発揮する導電性ロール１０の非発泡性半導電性ゴム層１６の外周面上に前記半導電性熱可塑性樹脂層１８を設ける場合には、その形成材料たる前記樹脂組成物をアルコールや各種溶剤にて溶かして、所定粘度のコーティング液を調整し、その後、このコーティング液を用いて、ディッピング等の公知のコーティング手法が実施されることとなるが、この半導電性熱可塑性樹脂層１８は、極めて薄い膜厚をもって形成されることから、その形成工程におけるコーティング作業時に、導電性ロール１０の特性に大きな影響を及ぼすような液ダレ等の問題が生じるようなことはない。
【００５６】
次に、図５には、本発明の対象とする導電性ロールの他の一例が示されている。かかる図５からも明らかなように、導電性ロール３０は、導電性軸体３２の外周面上に設けられた半導電性ゴム発泡体層３４と、非発泡性導電性ゴム層３６と、非発泡性半導電性ゴム層３８とを含んで、構成されている。
【００５７】
そして、この導電性ロール３０を構成する導電性軸体３２は、前記導電性ロール１０の導電性軸体１２と同様な材質からなっており、また非発泡性半導電性ゴム層３８も、前記導電性ロール１０の非発泡性半導電性ゴム層１６と同様な形成材料が用いられて、形成されている。
【００５８】
一方、そのような導電性軸体１２の外周面上に設けられる半導電性ゴム発泡体層３４は、前記導電性ロール１０を構成する非発泡性半導電性ゴム層１６の形成材料に対して、前述の如き発泡剤が配合せしめられた半導電性ゴム組成物が用いられて、形成されている。そして、特にかかる半導電性ゴム発泡体層３４にあっては、その形成材料として、イオン導電剤が所定の配合比率をもって配合せしめられた半導電性ゴム組成物が用いられて、イオン導電性を有し、且つその体積抵抗率が１０６  〜１０９  Ωｃｍとなるように調整されていることが、望ましい。それによって、均一な電気抵抗が得られると共に、導電性粒子の含有に伴う硬度の上昇が有効に回避され得るのである。
【００５９】
また、かかる半導電性ゴム発泡体層３４の外周面上に形成される非発泡性導電性ゴム層３６は、前記導電性ロール１０を構成する導電性ゴム発泡体層１４の形成材料から発泡剤が除去された導電性ゴム組成物が用いられて、形成されている。そして、かかる非発泡性導電性ゴム層３６にあっては、導電性粒子の含有量が配慮されて、その体積抵抗率が１０６  Ωｃｍ以下となるように調整されていることが、望ましい。けだし、それによって、該非発泡性導電性ゴム層３６における電気的特性の均一化が有利に図られ得るからである。
【００６０】
かくして、かかる導電性ロール３０にあっては、非発泡性半導電性ゴム層３８が抵抗調整層として、また半導電性ゴム発泡体層３４と非発泡性導電性ゴム層３６とが基層として、それぞれ、機能せしめられているのである。
【００６１】
従って、かくの如き構造とされた導電性ロール３０にあっても、前記導電性ロール１０と同様な効果が奏され得ることとなるのである。
【００６２】
また、図５に示される如く、本発明に従う導電性ロール３０にあっても、有利には、非発泡性半導電性ゴム層３８の外周面上に、保護層として、半導電性熱可塑性樹脂層４０がコーティングにより設けられることとなる。そして、この半導電性熱可塑性樹脂層４０は、前記導電性ロール１０の半導電性熱可塑性樹脂層１８と同様な形成材料が用いられて、形成されている。これによって、本発明に係る導電性ロール３０においても、ロール表面の粘着性が有利に低下せしめられ得ると共に、抵抗調整層としての非発泡性半導電性ゴム層１６からの構成成分のロール表面への移行が効果的に阻止され得るのである。
【００６３】
そして、そのような構成を有する導電性ロール３０は、導電性軸体３２の外周面上に形成される各層を与える積層体が三層構造をもって成形される以外、前記導電性ロール１０と同様な工程を経て、製造されることとなる。
【００６４】
すなわち、先ず、半導電性ゴム発泡体層３４、非発泡性導電性ゴム層３６及び非発泡性半導電性ゴム層３８のそれぞれの形成材料たる前記した如き３種類のゴム組成物を用いて、内側層が半導電性ゴム発泡体層３４を与える未加硫未発泡発泡性ゴム層からなり、中間層が非発泡性導電性ゴム層３６を与える未加硫非発泡性導電性ゴム層よりなり、外側層が非発泡性半導電性ゴム層３８を与える未加硫非発泡性ゴム層にて構成された円筒状の積層体を成形し、次いで、かくして得られた積層体を、その内孔内に導電性軸体３２を内挿せしめた状態で、円筒状金型の成形キャビティ内に配置して、その後、加熱等による加硫、発泡操作を同時に行なって、目的とする導電性ロール３０を得るのである。なお、ここでも、積層体が、その内径において、導電性軸体３２の外径よりも大きく、且つその外径において円筒状金型の成形キャビティの内径よりも小さくなるように形成されることとなるのであり、また、かかる積層体の成形手法において共押出成形手法が有利に採用され得るのである。
【００６５】
このように、導電性軸体３２の外周面上に、内側から順に、半導電性ゴム発泡体層３４、非発泡性導電性ゴム層３６、非発泡性半導電性ゴム層３８が設けられてなる導電性ロール３０の製造手法に係る本発明に従う導電性ロールの製造方法においても、溶剤を使用したコーティング操作は何等実施されておらず、以て前述の如き構造を有する導電性ロール１０の製造手法において奏され得る効果と同様な効果が、有効に享受され得るのである。
【００６６】
また、積層ロールの製造方法に係る請求項１０に記載の本発明にあっても、具体的には、前述の如き導電性ロール１０及び導電性ロール３０の製造手法と同様な構成が採用されているのであり、従って、それらの製造手法と同様に、前述した如き優れた効果が奏され得ることとなるのである。
【００６７】
【実施例】
以下に本発明の幾つかの実施例を示し、本発明を更に具体的に明らかにすることとするが、本発明が、そのような実施例の記載によって、何等の制約をも受けるものでないことは言うまでもないところである。また、本発明には、以下の実施例の他にも、更には上記の具体的記述以外にも、本発明の趣旨を逸脱しない限りにおいて、当業者の知識に基づいて種々なる変更、修正、改良等を加え得るものであることが、理解されるべきである。
【００６８】
実施例  １
先ず、エチレンプロピレンゴム：１００重量部に対して、導電性粒子としてカーボンブラック：２２重量部を配合し、更に発泡剤としてジニトロソペンタメチレンテトラミン：１５重量部と、加硫剤等の各種配合剤を所定量配合して、導電性ゴム発泡体層の形成材料たる導電性ゴム組成物を調製した。
【００６９】
一方、エピクロルヒドリンエチレンオキサイドゴム：１００重量部に対して、イオン導電剤として第４級アンモニウム塩たるトリメチルオクタデシルアンモニウムパークロレート：０．５重量部と、加硫剤等の各種配合剤を所定量配合して、非発泡性半導電性ゴム層の形成材料たる半導電性ゴム組成物を調製した。
【００７０】
次いで、所定量のメタノールに８−ナイロンを溶解せしめた溶液に、かかる８−ナイロン：１００重量部に対して、６５重量部の割合となる量の導電性酸化スズを混合、分散せしめて、半導電性熱可塑性樹脂層の形成材料たるコーティング液を調製した。
【００７１】
かくして得られた導電性ゴム組成物と半導電性ゴム組成物とをそれぞれ所定量用い、図２に示される如く、それら２種類のゴム組成物を別個の押出成形機に投入して、先ず、８ｍｍの内径と１０ｍｍの外径を有し、未加硫未発泡発泡性ゴム層２０の単独の層からなるチューブを成形し、次いで、半導電性ゴム組成物の押出成形を行なって、かかるチューブの外周面上に未加硫非発泡性ゴム層２２を０．３ｍｍの厚さで被覆して、内側層が未加硫未発泡発泡性ゴム層２０からなり、外側層が未加硫非発泡性ゴム層２２よりなる、連続した円筒状の成形体２３を得た。その後、かかる成形体２３を所定の長さに切断して、複数の積層体２４を得た。
【００７２】
次に、図３に示されるように、かくして得られた積層体２４の一つのものの内孔内に、ニッケルメッキを施した鉄製で、６ｍｍの外径を有し、予め所定の導電性接着剤にて表面が接着処理された導電性軸体１２を同軸状（同心的）に内挿せしめ、その状態で、それら積層体２４と導電性軸体１２とを、円筒状金型２６の内径が１２ｍｍとされた成形キャビティ内に配置した。そしてその後、これを加熱し、積層体２４に対して加硫、発泡操作を同時に行なって、導電性軸体１２の外周面上に、体積抵抗率が１０５  Ωｃｍである導電性ゴム発泡体層１４と、１０８  Ωｃｍの体積抵抗率を有する非発泡性半導電性ゴム層１６とが、一体的に積層、形成された導電性ロールを得た。
【００７３】
その後、かくして得られた導電性ロールを円筒状金型２６から取り出し、先に準備されたコーティング液中に一旦浸漬し、一定の速度で引き上げた後、乾燥して、非発泡性半導電性ゴム層１６の外周面上に、１０μｍの膜厚を有し、体積抵抗率が１０９  Ωｃｍとされた半導電性熱可塑性樹脂層１８を形成せしめた。なお、従来法に従って、この導電性ロールの硬度を測定したところ、４９度（Ｈｓ  ：ＪＩＳ  Ａ）であった。
【００７４】
実施例  ２
積層体２４の成形において、図３に示される如き共押出成形を行なう以外、前記実施例１と同様にして、導電性ロールを得た。なお、この導電性ロールの硬度も４９度（Ｈｓ  ：ＪＩＳ  Ａ）であった。
【００７５】
実施例  ３
先ず、スチレンブタジエンゴム：１００重量部に対して、導電性粒子としてカーボンブラック：２５重量部を配合し、更に発泡剤としてアゾジカルボンアミド：１８重量部と、加硫剤等の各種配合剤を所定量配合して、導電性ゴム発泡体層の形成材料たる導電性ゴム組成物を調製した。
【００７６】
引き続いて、ニトリルゴム：１００重量部に対して、イオン導電剤たる構造電荷特異性陰イオンとして過塩素酸リチウム：１．０重量部と、加硫剤等の各種配合剤を所定量配合して、非発泡性半導電性ゴム層の形成材料たる半導電性ゴム組成物を調製した。
【００７７】
次いで、所定量のメチルエチルケトンにウレタンを溶解せしめた溶液に、かかるウレタン：１００重量部に対して、１０重量部の割合となる量のイソシアネート系架橋剤を配合し、更に９０重量部の割合となる量の導電性酸化チタンを混合、分散せしめて、半導電性熱可塑性樹脂層の形成材料たるコーティング液を調製した。
【００７８】
そして、これらの形成材料と、前記実施例１で使用されたものと同様な材質からなる導電性軸体とを用い、前記実施例２と同様して、導電性ロールを得た。なお、かくして得られた導電性ロールにおいて、導電性ゴム発泡体層、非発泡性半導電性ゴム層及び半導電性熱可塑性樹脂層の体積抵抗率は、それぞれ、１０５  Ωｃｍ、１０８  Ωｃｍ及び１０９  Ωｃｍとした。また、硬度は４７度（Ｈｓ  ：ＪＩＳ  Ａ）であった。
【００７９】
実施例  ４
ウレタンゴム：１００重量部に対して、導電性粒子としてカーボンブラック：３０重量部と、加硫剤等の各種配合剤を所定量配合して、半導電性ゴム組成物を調製した。そして、これを非発泡性半導電性ゴム層の形成材料として用いた以外、前記実施例２と同様して、導電性ロールを得た。なお、かくして得られた導電性ロールの硬度は４９度（Ｈｓ  ：ＪＩＳ  Ａ）であった。
【００８０】
実施例  ５
先ず、エピクロルヒドリンエチレンオキサイドゴム：１００重量部に対して、イオン導電剤として第４級アンモニウム塩たるトリメチルオクタデシルアンモニウムパークロレート：２重量部を配合し、更に発泡剤としてジニトロソペンタメチレンテトラミン：１０重量部と、加硫剤等の各種配合剤を所定量配合して、半導電性ゴム発泡体層の形成材料たる半導電性ゴム組成物を調製した。
【００８１】
引き続いて、エチレンプロピレンゴム：１００重量部に対して、導電性粒子としてカーボンブラック：２０重量部と、加硫剤等の各種配合剤を所定量配合して、非発泡性導電性ゴム層の形成材料たる導電性ゴム組成物を調製した。
【００８２】
次いで、エピクロルヒドリンエチレンオキサイドゴム：１００重量部に対して、イオン導電剤として第４級アンモニウム塩たるトリメチルオクタデシルアンモニウムパークロレート：０．２重量部と、加硫剤等の各種配合剤を所定量配合して、非発泡性半導電性ゴム層の形成材料たる半導電性ゴム組成物を調製した。
【００８３】
引き続き、所定量のメタノールに８−ナイロンを溶解せしめた溶液に、かかる８−ナイロン：１００重量部に対して、６５重量部の割合となる量の導電性酸化スズを混合、分散せしめて、半導電性熱可塑性樹脂層の形成材料たるコーティング液を調製した。
【００８４】
次に、上述の如くして得られた、半導電性ゴム発泡体層、非発泡性導電性ゴム層及び非発泡性半導電性ゴム層のそれぞれの形成材料を用い、所定の押出成形機により、共押出成形を行なって、内側層が半導電性ゴム発泡体層を与える未加硫未発泡発泡性ゴム層からなり、中間層が非発泡性導電性ゴム層を与える未加硫非発泡性導電性ゴム層よりなり、外層が非発泡性半導電性ゴム層を与える未加硫非発泡性半導電性ゴム層にて構成された、連続した円筒状の成形体を得、その後、かかる成形体を所定の長さに切断して、三層構造を有する複数の積層体を得た。なお、かかる共押出成形においては、積層体の内側層が８ｍｍの内径と１０ｍｍの外径となるように、またその中間層と外側層とが、それぞれ、０．１ｍｍと０．３ｍｍの厚さとなるように成形を行なった。
【００８５】
続いて、かくして得られた積層体の一つのものと、前記実施例１にて用いられたものと同様な導電性軸体と円筒状金型とを用い、前記実施例１と同様にして、導電性軸体の外周面上に、内側から順に、半導電性ゴム発泡体、非発泡性導電性ゴム層、非発泡性半導電性ゴム層が一体的に積層、形成された導電性ロールを得た。なお、それら各層の体積抵抗率は、上記の順に、１０８  Ωｃｍ、１０４  Ωｃｍ、１０８  Ωｃｍとした。
【００８６】
その後、かくして得られた導電性ロールと、先に準備されたコーティング液とを用い、前記実施例１と同様なコーティング操作を実施して、非発泡性半導電性ゴム層の外周面上に、１０μｍの膜厚を有し、体積抵抗率が１０９  Ωｃｍとされた半導電性熱可塑性樹脂層を形成せしめた。この導電性ロールの硬度は、４１度（Ｈｓ  ：ＪＩＳ  Ａ）であった。
【００８７】
比較例  １
また、比較のために、従来のコーティング手法により製造される導電性ロールを、以下の如くして製造した。即ち、先ず、スチレンブタジエンゴム：１００重量部に対して、導電性粒子としてカーボンブラック：２５重量部を配合し、更に加硫剤等の各種配合剤を所定量配合して、基層としての非発泡性導電性ゴム層の形成材料たる導電性ゴム組成物を調製した。
【００８８】
次いで、所定量のメタノールに８−ナイロンを溶解せしめた溶液に、かかる８−ナイロン：１００重量部に対して、３０重量部の割合となる量の水溶性メラミンを架橋剤として配合し、更に１２重量部の割合となる量のカーボンブラックを混合、分散せしめて、軟化剤移行防止層の形成材料たるコーティング液を調製した。
【００８９】
引き続き、所定量のメチルエチルケトンにエピクロルヒドリンエチレンオキサイドゴムを溶解せしめた溶液に、該エピクロルヒドリンエチレンオキサイドゴム：１００重量部に対して、０．２重量部の割合となる量のトリメチルオクタデシルアンモニウムパークロレートを添加して、抵抗調整層の形成材料たるコーティング液を調製した。
【００９０】
続いて、所定量のメタノールに８−ナイロンを溶解せしめた溶液に、かかる８−ナイロン：１００重量部に対して、６５重量部の割合となる量の導電性酸化スズを混合、分散せしめて、保護層の形成材料たるコーティング液を調製した。
【００９１】
次いで、ニッケルメッキを施した鉄製で、６ｍｍの外径を有し、予め所定の導電性接着剤にて表面が接着処理された導電性軸体を、円筒状金型の、内径が１２ｍｍの成形キャビティ内の軸心に配置した後、かかる円筒状金型の成形キャビティ内に、前記調製された導電性ゴム組成物を充填した。その後、これを加熱して、加硫操作を実施し、導電性軸体の外周面上に非発泡性導電性ゴム層が一体的に形成せしめられたベースロールを得た。
【００９２】
引き続いて、この得られたベースロールを円筒状金型から取り出し、先に準備された軟化剤移行防止層の形成材料たるコーティング液中に一旦浸漬し、一定の速度で引き上げ、風乾後、加熱して、基層たる非発泡性導電性ゴム層の外周面上に、１０μｍの膜厚を有し、体積抵抗率が１×１０４  Ωｃｍとされた軟化剤移行防止層を形成せしめた。
【００９３】
次に、軟化剤移行防止層が形成せしめられたベースロールと、先に準備した抵抗調整層の形成材料たるコーティング液とを用いて、上述の如き浸漬−引き上げ−乾燥のコーティング操作を３回繰り返し、その後、加熱架橋せしめて、１６０μｍの膜厚を有し、体積抵抗率が３×１０８  Ωｃｍとされた抵抗調整層を、軟化剤移行防止層の外周面上に形成せしめた。
【００９４】
続いて、軟化剤移行防止層と抵抗調整層とが形成されたベースロールと、先に準備した保護層の形成材料たるコーティング液とを用いて、上述の如きコーティング操作を行なって、それら両層の外周面上に、１０μｍの膜厚を有し、体積抵抗率が５×１０９  Ωｃｍとされた保護層を形成せしめた。かくして、目的とする導電性ロールを得た。なお、この導電性ロールの硬度は６２度（Ｈｓ  ：ＪＩＳ  Ａ）であった。
【００９５】
比較例  ２
また、比較例２としての導電性ロールを以下のようにして、製造した。即ち、先ず、前記実施例５で用いられた半導電性ゴム発泡体層の形成材料たる半導電性ゴム組成物を用い、これを円筒状に押出成形した後、所定の長さに切断して、８ｍｍの内径と１１ｍｍの外径とを有する未加硫未発泡発泡性ゴムチューブを得た。次いで、この得られた未加硫未発泡発泡性ゴムチューブに対して、前記比較例１にて用いられたものと同様な導電性軸体を内挿せしめると共に、予め１１．５ｍｍの外径と０．２ｍｍの肉厚と所定の長さを有するように押出成形により成形された熱可塑性ポリエラストマ−チューブを外挿せしめて、積層体を得た。引き続き、前記比較例１にて用いられたものと同様な円筒状金型の成形キャビティ内に、この積層体を配置した後、加熱して、加硫、発泡操作を実施し、導電性軸体の外周面上に、半導電性ゴム発泡体層と導電性熱可塑性エラストマー層とからなる基層が形成せしめられたベースロールを得た。
【００９６】
次に、このベースロールと、前記比較例１において、軟化剤移行防止層、抵抗調整層、保護層の各層の形成材料として使用されたものと同様なコーティング液とを用い、前記比較例１と同様にして、上述の如き構成とされたベースロールの外周面上に、内側から順に軟化剤移行防止層、抵抗調整層、保護層が形成せしめられた導電性ロールを得た。なお、この導電性ロールの硬度は４８度（Ｈｓ  ：ＪＩＳ  Ａ）であった。
【００９７】
そして、かくして得られた各導電性ロールについて、以下に示すようにして、各種の特性評価を行なった。その結果を下記表１に示した。
【００９８】
−感材接触性−
各導電性ロールの片端に５００ｇの荷重を掛けて、感光体と同じ外径（３０ｍｍ）を有する平滑金属ロールに接触させ、該金属ロールを回転させて、光源を置いた側の反対の側より、該金属ロールと導電性ロールとの間の隙間を観察し、光が見えない場合に○、僅かに見える場合に△として、評価した。
【００９９】
−リーク電圧−
各導電性ロールの片端に５００ｇの荷重を掛けて、感光体と同じ外径（３０ｍｍ）を有する平滑金属ロールに接触させ、その状態で直流電圧を印加して、放電破壊が発生する電圧、所謂リーク電圧を測定した。
【０１００】
−帯電許容電圧−
各導電性ロールを帯電ロールとして実機（ヒューレットパッカード株式会社製『レーザージエット４プリンター』）に取り付け、外部電源よりＸＶｐ−ｐ  ５００Ｈｚ  −６００Ｖの電圧を印加した際のカブリが消去した時と、異常放電画像が発生した時の、それぞれの交流電圧を測定した。
【０１０１】
−騒音−
各導電性ロールを帯電ロールとして実機（ヒューレットパッカード株式会社製『レーザージエット４プリンター』）に取り付けると共に、該実機に装備される感光体の騒音防止部材を除去し、その状態で作動せしめて、騒音の有無を調べ、騒音がない場合に○、騒音がある場合に×として、評価した。
【０１０２】
【表１】
0003575054.tif 000002
【０１０３】
かかる表１からも明らかなように、実施例１〜５は、金属ロールとの間の隙間が何等認められず、またリーク電圧や異常放電電圧において、比較例１及び比較例２よりも明らかに高い値を示しており、更には騒音も発生していない。これは、本発明に従う導電性ロールが、感材接触性や耐リーク性に優れると共に、異常放電や騒音の発生防止においても優れたものであることを如実に示している。
【０１０４】
【発明の効果】
以上の説明から明らかなように、本発明に従って製造される導電性ロールにあっては、軟化剤の配合に頼ることなく、低硬度化が有利に図られ得て、優れた感材接触性が得られると共に、振動吸収特性が効果的に向上され得、それによって、優れた騒音防止が有利に達成され得るのである。
【０１０５】
また、本発明に従う導電性ロールの製造方法にあっては、従来の製造工程における問題が悉く解消され得、高度で安定した品質性能を有する導電性ロールが、簡便に且つ安全に製造され得るのである。
【０１０６】
さらに、本発明に従う積層ロールの製造方法にあっても、優れた品質性能を有する積層ロールが、簡便に且つ安全に製造され得るのである。
【図面の簡単な説明】
【図１】本発明にて対象とする導電性ロールの一例を示す縦断面説明図である。
【図２】本発明に従って、導電性ロールを製造する際の一工程を示す図であって、押出成形による積層体の成形工程の一例を説明するための図である。
【図３】積層体の成形工程の別の例を説明するための図２に対応する図である。
【図４】本発明に従って、導電性ロールを製造する際の別の工程を示す図であって、円筒状金型を用いた積層体の加硫、発泡工程を説明するための図である。
【図５】本発明にて対象とする導電性ロールの別の例を示す図１に対応する図である。
【図６】従来の導電性ロールを示す図１に対応する図である。
【符号の説明】
１０，３０  導電性ロール            １２，３２  導電性軸体
１４  導電性ゴム発泡体層            １６，３８  非発泡性半導電性ゴム層
１９，２１  押出成形機              １８，４０  半導電性熱可塑性樹脂層
２０  未加硫未発泡発泡性ゴム層      ２２  未加硫非発泡性ゴム層
２４  積層体                        ２６  円筒状金型
３４  半導電性ゴム発泡体層          ３６  非発泡性導電性ゴム層
【図１】
0003575054.tif 000003
【図２】
0003575054.tif 000004
【図３】
0003575054.tif 000005
【図４】
0003575054.tif 000006
【図５】
0003575054.tif 000007
【図６】
0003575054.tif 000008